(57)【要約】  環状化合物を含む炭化水素原料を転換して芳香族化合物、特にキシレン化合物を製造するためのマルチゾーン方法。７１℃（１６０°Ｆ）〜２１６℃（４２０°Ｆ）の沸点範囲を有するナフサ沸点範囲流（１６）を改質／トランスアルキル化ゾーン（１８）内で改質及び／又はトランスアルキル化して、キシレンの純度が向上したキシレン含有芳香族化合物を多く含有する高オクタン価流（３６）を生成する。【選択図】図１
2010514776.tif 000002
【特許請求の範囲】
【請求項１】
（ａ）キシレン含有量が３％を超え、７１℃（１６０°Ｆ）〜２１６℃（４２０°Ｆ）の範囲で沸騰するナフサ流（１６）を得る工程と、
（ｂ）該ナフサ流の少なくとも一部を、トランスアルキル化ゾーン（１８）内でトランスアルキル化条件下で少なくともトランスアルキル化触媒と接触させて液体炭化水素系トランスアルキル化流出物（１９）及び水素を含んでなるガス流を生成する工程であって、該トランスアルキル化条件は、該トランスアルキル化流出物が実質的に非芳香族化合物共沸物を含有しないキシレンを含みかつ該トランスアルキル化触媒と接触させる前の該ナフサ流（１６）のキシレン含有量よりも高いキシレン含有量を有するように選択される工程と、
（ｃ）該トランスアルキル化ゾーン（１８）後に、キシレンを回収して少なくとも９０重量％のキシレン含有量を有するキシレン製品を得る工程と
を含んでなるキシレンの製造方法。
【請求項２】
少なくとも８０％の環状成分含有量を有するナフサ流（１６）を得、該ナフサ流（１６）が１０％〜４０％のナフテン含有量をさらに有すると共に１５％未満のパラフィン含有量を有し、かつ、該ナフサ流（１６）がＣ７、Ｃ８及びＣ９芳香族成分を含む中間留分ナフサを主に含み、該中間留分流が該ナフサ流の該Ｃ８芳香族成分を実質的にすべて含む、請求項１に記載の方法。
【請求項３】
キシレン製品（３６）が９８％を超える全キシレン含有量を有する、請求項１に記載の方法。
【請求項４】
トランスアルキル化ゾーン（１８）からの製品流（２２）をベンゼンストリッパー（２３）及びトルエンストリッパー（２６）に誘導してストリップされたベンゼン製品流（２４）及びストリップされたトルエン製品流（２７）を得る工程をさらに含み、ストリップされた製品流の一方又は両方の一部を該トランスアルキル化ゾーン（１８）に再循環させる、請求項１に記載の方法。
【請求項５】
炭化水素系供給流（１３）を主分留ゾーン（１４）に送る工程をさらに含んでなり、該主分留ゾーン（１４）からの該供給流（１３）を少なくともナフサ流（１６）に分離した後、トランスアルキル化触媒と接触させる、請求項１に記載の方法。
【請求項６】
主分留ゾーン（１４）内の供給流（１３）を、９１℃（１９５°Ｆ）未満で沸騰する軽質炭化水素流を主に含んでなる第１の留分（１５）と、１９３℃（３８０°Ｆ）を超える温度で沸騰する超低硫黄ディーゼル流を主に含んでなる第３の留分（１７）とに分離する工程をさらに含み、ナフサ流（１６）が第２の留分である、請求項５に記載の方法。
【請求項７】
ナフサ流（１６）の少なくとも一部を改質ゾーン（１８）内で改質条件下で改質触媒と接触させて水素及び芳香族化合物を含んでなる改質ゾーン流出物を生成した後、トランスアルキル化ゾーン（１８）に送る工程をさらに含んでなる、請求項１に記載の方法。
【請求項８】
改質条件が７００ｋＰａ（１００ｐｓｉｇ）〜３．５ＭＰａ（５００ｐｓｉｇ）の圧力、３００℃（５７２°Ｆ）〜５６５℃（１０４９°Ｆ）の温度、及び０．２〜２０ｈｒ−ｌの液空間速度を含む、請求項７に記載の方法。
【請求項９】
トランスアルキル化条件が、２００℃（３９２°Ｆ）〜５４０℃（１００４°Ｆ）の温度、７００ｋＰａ（１００ｐｓｉｇ）〜６ＭＰａ（８７０ｐｓｉｇ）の圧力、及び０．１〜２０ｈｒ−１の液空間速度を含む、請求項１に記載の方法。
【請求項１０】
主分留ゾーン（１４）の上流においてＣ９＋炭化水素（１）を含んでなる炭化水素系流を水素化分解ゾーン（４）内で水素化分解条件下で水素化分解触媒と接触させてキシレンを含んでなる水素化分解ゾーン流出物（５）を生成し、該流出物（５）の一部を該主分留ゾーン（１４）に送る工程をさらに含んでなる、請求項１に記載の方法。
【発明の詳細な説明】
【技術分野】
【０００１】
本発明は、一般に、炭化水素原料を転換して芳香族化合物、特にキシレン化合物、並びに、低硫黄ディーゼル及び他の炭化水素製品を製造する方法に関する。
【背景技術】
【０００２】
環境問題や新しく制定された規則及び規制によって、販売可能な製品に対して要求される硫黄や窒素等の汚染物質の下限値が益々低下していることは明らかである。最近では、新しい規制によって、ガソリンやディーゼル等の輸送燃料で使用される液体炭化水素から本質的に完全に硫黄を除去することが求められている。
【０００３】
さらに、ディーゼル燃料の質の向上に対する要求が高まり、流動接触分解（ＦＣＣ）装置からの分解軽油（ＬＣＯ）をディーゼルプールに混合することがさらに困難となっている。セタン価の向上及びディーゼルエンジンからの粒子状物質の排出の低減に対する強い要求によってＬＣＯを混合することが困難となっている、というのは、ＬＣＯ流は芳香族化合物、ナフタレン類、インダン類及びテトラリン類を多く含有し、それらの物質はすべてセタン価が低く、燃焼時に煤を生成する傾向があるからである。ディーゼルに混合可能なＬＣＯの割合が低下しているため、ＬＣＯの残りを重油に混合しなければならず、その結果、重油の価値は実質的に低下する。
【０００４】
ＬＣＯを使用するための代替手段は、ＬＣＯを穏やかに水素化分解して製品の品質を向上させることである。ＬＣＯの水素化分解によってセタン価が向上した蒸留流と共に、水素化分解によって通常得られるオクタン価よりも高いオクタン価を有する芳香族化合物を多く含有するガソリン流が生成される。石油化学製品の製造用の製油所の中には、ＬＣＯ水素化分解装置内で生成される芳香族ガソリンから高価なキシレンの収率を最大にするためにさらなる処理を行うことが望ましい場合もある。
【０００５】
重要な各種工業化学製品の原料としての石油からキシレン異性体が大量に生成される。キシレン異性体のうち最も重要なものはパラキシレンである。パラキシレンは、高い基礎需要から高成長し続けているポリエステルの主要な原料である。オルトキシレンは無水フタル酸を生成するために使用され、その市場は大きいが成熟している。メタキシレンは、使用量は多くはないが、可塑剤、アゾ染料及び木材防腐剤（wood preserver）等の製品のための使用は増加している。一般に、エチルベンゼンがキシレン混合物中に存在し、スチレンの製造のために回収される場合もあるが、通常はＣ８芳香族化合物の望ましくない成分であると考えられている。
【０００６】
芳香族炭化水素の中でのキシレンの総合的な重要性は、工業化学製品の原料としてのベンゼンの重要性に匹敵する。キシレンは需要を満たす程に十分な量又は十分な高純度でナフサの分留によって石油から直接回収されないため、キシレンの純度及び収率を向上させるために他の炭化水素の転換が必要である。原油を蒸留して得られるナフサである直留ナフサ原料のために、中間反応器（inter-reactor）の再加熱による非常に過酷な改質を利用して、３０〜６０％の全環状化合物含有量の大量（例えば、４０〜７０重量％）のパラフィンを所望のキシレン及び／又はベンゼンに転換する必要がある。さらに、改質ナフサ中に大量の非芳香族化合物が残留しているため、非芳香族化合物を除去し、芳香族化合物をトランスアルキル化してベンゼン及びキシレンに転換するための実質的に後続の処理が必要となる。
【０００７】
従来、ナフサからのＣ７及びＣ９／Ｃ１０留分（cut）を含有する非キシレン共沸（co-boiling）原料流のみをトランスアルキル化ゾーンに供給し、ナフサ中にＣ８留分を含有するキシレン共沸流を、トランスアルキル化ゾーンを迂回して製品キシレン塔に直接供給する場合には、キシレン製品の純度は低下する（すなわち、キシレン含有量が８０％未満となる）。
【発明の概要】
【０００８】
本方法及び本処理装置では、非キシレン共沸流のみを改質及び／又はトランスアルキル化するのではなく、少なくとも８０％の環状化合物、４０％未満のナフテン及び２０％未満のパラフィンを有しかつ典型的には７１℃（１６０°Ｆ）〜２１６℃（４２０°Ｆ）の範囲で沸騰するキシレン共沸非芳香族化合物流を含む全留分（full cut）水素化分解ナフサ流を改質及び／又はトランスアルキル化する。全留分水素化分解ナフサからのキシレン共沸非芳香族化合物を改質及び／又はトランスアルキル化ゾーンに供給することによっても、より純度の高い（すなわち、純度が少なくとも９０％を超える）キシレンが得られ、キシレンの全収率に顕著な影響を与えない。さらに、本方法によって、改質ゾーンを単一反応器に縮小し、パラフィン及びナフテンの含有量が低くかつ芳香族化合物の含有量が高い供給流を分解する（cracking）機能を有するトランスアルキル化ゾーンを改質ゾーンの後に設けてもよい。
【０００９】
一側面では、本発明は、穏やかな水素化分解による炭化水素系原料からのキシレンの製造方法であって、該キシレン流の純度が向上し、例え損失が存在したとしても、顕著な収率の損失はほとんどない方法を提供する。この側面では、本方法は、相当量の多重環状芳香族化合物及び環状パラフィンを含有する炭化水素系原料流を得る工程と、該原料流を主分留ゾーンに送り、そこで該流を７１℃（１６０°Ｆ）〜２１６℃（４２０°Ｆ）の範囲で沸騰する少なくともナフサ流と、ガソリンに直接混合するための９１℃（１９５°Ｆ）未満又はより好ましくは７１℃（１６０°Ｆ）未満で沸騰する軽質ナフサを含んでいてもよい他流とに分離する工程とを含む。また、炭素数が典型的には７個（Ｃ７）及び８個（Ｃ８）であるＣ７〜Ｃ９炭化水素等の相当量の中間留分炭化水素を含んでなる該ナフサ流はＣ９芳香族化合物及びナフテンも含んでいてもよい（また、Ｃ９及びＣ１０芳香族化合物等の重質留分炭化水素も含んでいてもよい）。
【００１０】
該ナフサ流をトランスアルキル化ゾーンに導入し、該流の少なくとも一部をトランスアルキル化条件下でトランスアルキル化触媒と接触させて、キシレンとして回収される液体炭化水素流出物及び水素を含んでなるガス流を生成する。トランスアルキル化後の該回収されたキシレンの量は、該ナフサ流を該トランスアルキル化触媒と接触させる前の該ナフサ流のキシレン含有量よりも多い。別の側面では、該流を該トランスアルキル化ゾーンに供給する前に、該ナフサ流からのキシレン共沸非芳香族化合物を改質ゾーンに導入して該ナフサ流の芳香族炭化水素含有量を増加させてもよい。次いで、キシレン含有量が増加した、該トランスアルキル化ゾーンからの該ナフサ流の留分を、該流を含んでなる他の留分から分離する。
【００１１】
この側面では、Ｃ７〜Ｃ１０非芳香族化合物（すなわち、ナフテン）の一部を該改質ゾーン内で芳香族化合物に転換してもよく、残りのＣ７〜Ｃ１０非芳香族化合物を該トランスアルキル化ゾーン内で液化石油ガス（ＬＰＧ）範囲の組成物に分解してもよい。さらに別の側面では、ナフサ流原料は少なくとも７５％の環状化合物を有し、該ナフサ流は、沸点が７１℃（１６０°Ｆ）〜２１６℃（４２０°Ｆ）であり、４０％未満のナフテンを有する。
【００１２】
本方法の一側面では、キシレン共沸留分を有する留分の全収率は、例え減少したとしても、原料からの該選択されたナフサ流の分離及び転換によって顕著に減少することはない。但し、得られたキシレン流の純度は実質的に向上し、いくつかの側面では、約９０％以上、好ましくは９５％以上、より好ましくは９８％以上の純度レベルに到達する場合もある。本方法のそのような側面では、Ｃ６及びＣ８芳香族化合物の収率が向上する場合もあり、Ｃ７芳香族化合物をトランスアルキル化工程でＣ９芳香族化合物と反応させてさらなる混合キシレンを生成し、それにより収率及び純度を向上させてもよい。
【００１３】
別の側面では、炭化水素系原料を、分留ゾーン内で少なくとも９１℃（１９５°Ｆ）未満で沸騰する軽質炭化水素流を含んでなる留分流と、１９３℃（３８０°Ｆ）を超える温度で沸騰しかつ相当量の超低硫黄ディーゼルを含んでなる炭化水素流を含んでなる留分流とに分離してもよい。場合に応じて、７１℃（１６０°Ｆ）〜２１６℃（４２０°Ｆ）の沸点範囲を有する選択されたナフサ流をトランスアルキル化ゾーンの前に改質ゾーンに導入してもよい。この側面では、該ナフサ流を、改質条件下での中間反応器による再加熱なしに単一反応器内で改質触媒と接触させて流出物を生成した後、該トランスアルキル化ゾーンに移動してもよい。さらに別の側面では、ナフサ流のすべて又は一部を、部分的に該改質ゾーンを迂回し、該ナフサ流の一部を該トランスアルキル化ゾーンに直接導入してもよい。該改質ゾーンで生成した水素は該トランスアルキル化流出物から分離される。
【００１４】
別の側面では、炭化水素系原料は、それが水素化分解される水素化分解ゾーンで生成されたものであってもよい。該水素化分解ゾーンからの流出物は分離されて、水素を含んでなる流と、７１℃（１６０°Ｆ）〜２１６℃（４２０°Ｆ）の沸点を有するナフサ流とを生成する。この場合、このナフサ流は４０％未満のナフテンを有し、該流を改質／トランスアルキル化ゾーンに送って純度が向上したキシレン流が得られる。
【図面の簡単な説明】
【００１５】
【図１】図１は、本明細書に記載する方法及び処理装置の好適な態様の簡略プロセスフロー図である。
【発明を実施するための形態】
【００１６】
本明細書に記載する方法及び処理装置は、炭化水素原料からのキシレンの製造において特に有用である。好適な炭化水素原料は、１４９℃（３００°Ｆ）〜３９９℃（７５０°Ｆ）の範囲で沸騰し、好ましくは少なくとも５０体積％の芳香族化合物を含有する。特に好適な原料は、炭化水素製品の製造で使用される流動接触分解（fluid catalytic cracking：ＦＣＣ）プロセスの副生成物である分解軽油（light cycle oil：ＬＣＯ）の少なくとも一部を含有する。ＬＣＯは経済的かつ好都合な原料である、というのは、一般には最終製品とはみなされず、相当量の硫黄、窒素及び多核芳香族化合物を含有するからである。従って、本方法及び本処理装置によって比較的低価値のＬＣＯ流を高価なキシレン炭化水素化合物、低硫黄ディーゼル製品、ガソリン製品及び／又は他の炭化水素製品に転換することができる。任意の他の分解プロセス（すなわち、水素化分解、ＦＣＣ、熱分解）からの分解ナフサを含む他の可能な原料を使用して所望のパラフィン、ナフテン及び環状化合物含有物範囲（content range）を生成してもよい。
【００１７】
一側面では、原料を、通常は主分留ゾーン内で、７１℃（１６０°Ｆ）〜２１６℃（４２０°Ｆ）の沸点範囲を有する少なくとも１つの（通常は蒸留による）留分流、すなわち主ナフサ流に分離する。あるいは、主分留ゾーンによって原料流をより高い又はより低い沸点範囲を有する１つ又は２つ以上のさらなる留分流に分離してもよい。トランスアルキル化ゾーンが平衡限界反応器（equilibrium-limited reactor）であるため、Ｃ８留分を含むすべてのナフサ流をトランスアルキル化ゾーンに送ることによって全液体収率の一部が損失する場合もあるが、得られるキシレンの純度が高レベルであることが全液体収率における最小限の損失より勝っていることを証明している。本方法及び本装置によってより高純度のキシレン製品が提供されるが、それらは任意の理論に束縛されることを意図するものではない、というのは、存在する任意のナフテンを芳香族化合物に転換してもよく、それによりＣ７及びＣ８芳香族化合物の収率を増加させ、トランスアルキル化ゾーン内でＣ７芳香族化合物をＣ９芳香族化合物と反応させてさらなる混合キシレンを生成することができるからである。
【００１８】
本方法の一側面では、主分留ゾーンによって原料流を異なる沸点範囲を有する少なくとも３つの留分に分離してもよい。第１の留分は、ガソリンに直接混合するのに適した１２６℃（２６０°Ｆ）未満の温度で沸騰する軽質ナフサ流を含んでいてもよい。別の側面では、第１の留分は、９１℃（１９５°Ｆ）未満、より好ましくは７１℃（１６０°Ｆ）未満の温度で沸騰する軽質ナフサ流を含んでいてもよい。この流は、典型的にはベンゼンを含み、相当量のＣ７ナフテン又はトルエンを含有しない。あるいは、第１の留分中のベンゼンの量を減少させることが望ましい場合には、その留分の分留点を７１℃（１６０°Ｆ）に下げてもよい。
【００１９】
７１℃（１６０°Ｆ）〜２１６℃（４２０°Ｆ）の沸点範囲を有する主ナフサ流すなわち第２の留分を選択してもよく、上記流は、主としてＣ７〜Ｃ９炭化水素等の中間留分炭化水素ナフサを含む（また、Ｃ９及びＣ１０炭化水素等の重質留分ナフサを含んでいてもよい）。あるいは、第１の留分がより高沸点の１２６℃（２６０°Ｆ）未満で沸騰する場合、１２６℃（２６０°Ｆ）〜２１６℃（４２０°Ｆ）の沸点範囲を有する第２の留分を選択してもよい。一側面では、上記流は、原料流からの実質的にすべてのＣ７及びＣ８化合物、実質的にすべてのＣ９及びＣ１０芳香族化合物及び実質的にすべてのＣ９ナフテン（存在する場合）を含んでいてもよい。主ナフサ流のＣ８化合物はキシレンを含み、主ナフサ流中のキシレン含有量は一般に３重量％を超える。別の側面では、主ナフサ流中のキシレン含有量は５重量％を超え、さらに別の側面では、主ナフサ流のキシレン含有量は１０重量％を超える。そのような一側面では、未処理のナフサ流、すなわち、再循環されるナフサを含まないナフサ流を使用してもよく、未処理のナフサ流のキシレン含有量は、該流の少なくとも５重量％であってもよく、別のそのような側面では、２０重量％であってもよい。
【００２０】
第２の留分の組成は、原料の組成、並びに、特定の用途のための第２の留分の所望の組成に応じて異なる。例えば、選択される沸点範囲を特定の用途に合わせて縮小又は拡大して芳香族化合物とナフテン（すなわち、非芳香族環状化合物）の異なる混合物を生成してもよい。一側面では、主ナフサ流は、４０％未満のナフテン、例えば１０〜４０％、好ましくは１５〜３０％の範囲のナフテンを有し、２０％未満のパラフィン、好ましくは１５％未満のパラフィンを有する。
【００２１】
第３の留分は、１９３℃（３８０°Ｆ）を超える、より好ましくは２１６℃（４２０°Ｆ）を超える温度で沸騰する超低硫黄ディーゼル流を含む原料から選択してもよい。超低硫黄ディーゼル流は、再処理のために回収又は場合に応じて再循環させ、水素化分解等の可能なさらなる処理工程後に主分留塔を再度通過させてもよい。
【００２２】
さらに別の側面では、主ナフサ流は中間留分ナフサを含み、７１℃（１６０°Ｆ）〜２１６℃（４２０°Ｆ）の沸点範囲を有する重質留分ナフサも含み、中間留分ナフサ流と別の重質留分ナフサ流にさらに分離してもよい。この側面では、中間留分ナフサ流は、７１℃（１６０°Ｆ）〜１７６℃（３５０°Ｆ）の温度範囲を有していてもよく、存在する場合には、原料流からの実質的にすべてのＣ７及びＣ８化合物並びに大部分のＣ９芳香族化合物及びＣ９ナフテンを含んでいてもよい。重質留分ナフサ流は、１７６℃（３５０°Ｆ）〜２１６℃（４２０°Ｆ）の温度範囲を有していてもよく、Ｃ９及びＣ１０芳香族化合物を含んでいてもよい。この側面では、中間留分ナフサ流を、（後述の）改質／トランスアルキル化ゾーンに導入してもよく、重質留分ナフサ流を、改質／トランスアルキル化ゾーンに導入するか、又は（後述の）キシレン製品塔に直接導入してもよい。この場合、超低硫黄ディーゼル流からなる第３の留分は、２０４℃（４００°Ｆ）、好ましくは２１６℃（４２０°Ｆ）を超える温度で沸騰する流を含む。
【００２３】
一側面では、主分留ゾーンからの主ナフサ流を改質ゾーンに供給する。主ナフサ流は、４０％未満のナフテン含有量及び２０％未満、好ましくは１５％未満のパラフィン含有量を有し、主分留ゾーンに送られる上記流は、少なくとも８０％、好ましくは少なくとも８５％の環状化合物を有する。この側面では、主ナフサ流中の非環状化合物の量を制限して液体製品の収率を向上させかつ水素消費量を最小にすることが好ましい。
【００２４】
別の側面では、後述の最終分留ゾーン（すなわち、キシレン塔）の塔底流から選択されるＣ９及びＣ１０芳香族化合物を含有する流を改質反応器／トランスアルキル化ゾーンに供給してもよく、又は、改質ゾーンを迂回してトランスアルキル化ゾーンに直行させてもよい。さらに、主分留ゾーンによって中間留分及び重質留分ナフサ流を２つの流に分離する場合、主にＣ９及びＣ１０芳香族化合物を含む重質ナフサ流をトルエン塔からの塔底流又はキシレン塔からの塔底流と合わせ、改質／トランスアルキル化ゾーンに再循環させてもよい。
【００２５】
改質ゾーンでは、ナフサ流及び高水素濃度ガスを予備加熱し、通常は１基の反応器を含む反応ゾーンに供給してもよい。但し、他の反応器形態を使用して同様の結果を得てもよい。反応物を上昇流、下降流又は半径流式で個々の反応器内で触媒と接触させてもよい。触媒を、連続触媒再生機能を伴う固定床又は移動床装置内に含有させてもよい。不活性化した触媒を再活性化する代替的方法は当業者によく知られており、触媒再生及び再活性化のためにすべての構成装置を停止させる半再生式、又は個々の反応器がシステムから分離し、他の反応器が運転中であっても再生及び再活性化が行われるスイング反応器操作（swing-reactor operation）を含む。
【００２６】
改質ゾーンに導入される水素構成ガスは、好ましくは少なくとも７０％の純粋な水素ガスを含有していてもよい。トランスアルキル化ゾーンを通過した後、高水素濃度ガスを分離及び再循環させても、分離及び回収してもよい。これは、本明細書で述べるように、典型的にはトランスアルキル化ゾーン下流の第２の分離器を使用して行ってもよい。
【００２７】
本発明の改質ゾーンで適用する改質条件は、７００ｋＰａ（１００ｐｓｉｇ）〜７ＭＰａ（１０００ｐｓｉｇ）、好ましくは７００ｋＰａ（１００ｐｓｉｇ）〜３．５ＭＰａ（５００ｐｓｉｇ）の範囲内で選択される圧力を含む。特に良好な結果は、低圧力、すなわち、３５０ｋＰａ（５０ｐｓｉｇ）〜２７５０ｋＰａ（４００ｐｓｉｇ）の圧力で得られる。改質温度は、３００℃（５７２°Ｆ）〜５６５℃（１０４９°Ｆ）の範囲内であってもよい。改質ゾーンに流入する炭化水素供給物１モル当たり１〜２０モルの量の水素を得るのに十分な水素を供給する。その場合、炭化水素供給物１モル当たり２〜１０モルの水素を使用した場合に優れた結果が得られる。同様に、改質で使用する液空間速度は、０．２〜２０ｈｒ−１の範囲から選択してもよい。
【００２８】
改質ゾーン及びトランスアルキル化ゾーンは、同様又は異なる触媒の１つ又は２つ以上の床を有してもいてもよく、そのような床は、１つ又は２つ以上の容器内に配置してもよい。上記ゾーンは、複数の容器を使用する結合した連続プロセスに一体化させても、直接連結してもよい。一体化した改質−トランスアルキル化ゾーンは、１種又は２種以上の改質触媒及び／又はトランスアルキル化触媒をそれぞれ含有する１つ又は２つ以上の容器又は床を含んでいてもよい。そのような種類の触媒は、同一の粒子表面に複合化された二重触媒機能によって分離されている。
【００２９】
改質ゾーンからの水素含有流出物をトランスアルキル化ゾーンに導入してもよい。さらなる水素をトランスアルキル化ゾーンに添加してもよく、さらなる水素は好ましくは硫化水素又はアンモニアを本質的に含有しない少なくとも７０モル％の水素を含有する。一体化した改質−トランスアルキル化ゾーンに好適に用いられる運転条件としては、通常３００℃（５７２°Ｆ）〜５５０℃（１０２２°Ｆ）の温度及び０．２〜１０ｈｒ−ｌの範囲の液空間速度が挙げられる。
【００３０】
トランスアルキル化ゾーンでは、一緒にした原料を好ましくは蒸気相中かつ水素の存在下でトランスアルキル化することができる。改質ゾーンからの流出物は、流出物中にＣ６＋成分からなる非芳香族化合物を２０％未満含有する。また、（後述の）キシレン製品塔の塔底流から得られたＣ９＋芳香族炭化水素及びより重質分を、トランスアルキル化ゾーンに直接供給し、そのようにして改質ゾーンを迂回してもよい。また、この重質芳香族流の迂回路は、改質ゾーンの出口とトランスアルキル化ゾーンの入口との間で必要とされる任意の温度差制御のためのヒートシンクとして使用することもできる。原料を液相中でトランスアルキル化する場合、水素の存在は任意である。存在する場合、遊離水素は、炭化水素１モル当たり０．１モル〜１０モルの量で原料及び再循環炭化水素と結び付けられる。これは水素：炭化水素比と呼ばれることもある。トランスアルキル化反応によって、キシレン含有量が増加しかつトルエンも含有する製品が好適に生成される。一側面では、トランスアルキル化ゾーンは、付随する非芳香族化合物の分解機能を有し、ベンゼンからＡ９沸点範囲の非芳香族化合物を除去する。これらの非芳香族化合物をＬＰＧ範囲材料に分解することによって下流の分留ゾーンから高純度のベンゼン又はキシレン製品が得られる。
【００３１】
トランスアルキル化反応ゾーンへの供給物は最初に冷却しなければならない場合もある、というのは、改質ゾーンからの流出物の温度が通常は所望の温度よりも高いからである。改質流出物流は、通常は、より低温のＣ９／Ｃ１０又はトルエン再循環流と一緒にすることによって冷却する。次いで、その供給物を反応ゾーン内に通してもよい。その反応ゾーンは１基又は２基以上の個々の反応器を含んでいてもよい。トランスアルキル化触媒の円筒形固定床を有する単一の反応容器を使用することが好ましいが、必要に応じて、触媒の移動床を使用する他の反応形態又は半径流式反応器を用いてもよい。一緒にした供給物を反応ゾーン内に通すと、未転換の供給物及び炭化水素製品を含む流出物流の生成をもたらす。この流出物を、通常は反応ゾーンへの流入流との間接的な熱交換によって冷却した後、空気又は冷却水を使用してさらに冷却することができる。次いで、その流出物を分留塔又は一連の分留塔（すなわち、ベンゼン塔及びその下流のトルエン塔）に送ってもよい。場合によっては、その供給物があまりに低温であるために反応ゾーンの流出物との間接的熱交換によって所望の温度に到達させることが不可能な場合には、その供給物を加熱してもよく、その場合、より温かい流、蒸気又は炉との交換によって反応温度まで加熱してもよい。
【００３２】
トランスアルキル化反応を行うために、本発明は、少なくとも１つのゾーンにトランスアルキル化触媒を組み込んでもよいが、特定の触媒に限定するものではない。トランスアルキル化ゾーンに用いる条件としては、通常３００℃（５７２°Ｆ）〜５４０℃（１００４°Ｆ）の範囲の温度が挙げられる。トランスアルキル化ゾーンは、１００ｋＰａ（１４．７ｐｓｉｇ）〜６ＭＰａ（８７０ｐｓｉｇ）の広い範囲にわたる穏やかに上昇された圧力下で運転することができる。トランスアルキル化反応は、広い範囲の空間速度で行うことができる。液空間速度は一般に０．１〜２０ｈｒ−ｌの範囲である。
【００３３】
実質的に硫黄を含有しない環境で本発明の改質ゾーンを運転することが好ましい実施法である。当該技術分野で知られている任意の保護床制御手段を使用して改質反応ゾーンに供給するナフサ原料を処理してもよい。例えば、ナフサ原料に対して保護床吸着プロセス、保護床触媒プロセス又はそれらの組み合わせを行ってもよい。好ましい保護床吸着プロセスは、吸着剤、例えば、モレキュラーシーブ、高表面積アルミナ、高表面積シリカアルミナ、炭素モレキュラーシーブ、結晶性アルミノケイ酸塩、活性炭及び高表面積金属（例えば、ニッケル又は銅）含有組成物を用いてもよい。保護床は、改質ゾーン又は水素化分解ゾーン内の分離型容器又は触媒容器に充填してもよく、あるいは、容器それ自体であってもよい。また、保護床は、トランスアルキル化触媒の上を通過する特定流から生じ得る硫黄又は塩化物等の任意の汚染物質を処理するために、必要に応じて、トランスアルキル化ゾーンと連結して充填してもよい。但し、硫黄の一部は、容器の金属壁によって触媒されるコークス生成の制御のために必要とされ、０．５ｐｐｍの量でその系内に再注入してもよい。
【００３４】
任意の好適な改質触媒を改質ゾーン内で使用してもよい。好ましい改質触媒は、少なくとも１種の白金族金属成分及び場合に応じてスズ又はレニウム等の変性剤金属成分を表面に分散させた耐火性固形酸化物担体を含有する。その担体は、アルミナ、シリカ／アルミナ、シリカ、チタニア、ジルコニア及びゼオライト等の当該技術分野で周知のいくつかの担体のうちのいずれかとすることができる。担体として使用可能なアルミナとしては、γアルミナ、θアルミナ、δアルミナ及びαアルミナが挙げられ、γ及びθアルミナが好ましい。そのアルミナの中には、スズ、ジルコニウム、チタン及びリン酸塩等の変性剤を含有するアルミナが含まれる。使用可能なゼオライトとしては、フォージャサイト、ゼオライトβ、Ｌゼオライト、ＺＳＭ５、ＺＳＭ８、ＺＳＭ１１、ＺＳＭ１２及びＺＳＭ３５が挙げられる。その担体は、球、小球（pill）、ケーク、押出し物、粉末及び顆粒等の任意の所望の形状に形成することができ、任意の特定の大きさで使用してもよい。
【００３５】
球状アルミナ担体の調製方法の１つは、米国特許第２，６２０，３１４号に記載されている周知の油滴法によるものである。油滴法は、当該技術分野で教示される技術のいずれかによって、好ましくはアルミニウム金属を塩酸と反応させることによってアルミニウムヒドロゾルを形成する工程と、そのヒドロゾルを好適なゲル化剤と合わせる工程と、得られた混合物を高温に維持した油浴に滴下する工程とを含む。混合物の液滴は、それらが固化しかつヒドロゲル球が形成されるまで油浴中に放置する。次いで、ヒドロゲル球を油浴から連続的に回収し、通常は油及びアンモニア性溶液中で特定のエイジング及び乾燥処理を施してそれらの物理的特性をさらに向上させる。次いで、得られたエイジング処理したゲル状の球を８０℃〜２６０℃の比較的低温で洗浄及び乾燥した後、４５５℃〜７０５℃の温度で１〜２０時間か焼する。この処理はヒドロゲルの対応する結晶性γアルミナへの転換をもたらす。θアルミナを所望する場合、ヒドロゲル球は９５０℃〜１１００℃の温度でか焼する。
【００３６】
担体材料の他の形態は、円筒形押し出物であってもよく、好ましくは、アルミナ粉末を、押し出し可能な生地が形成されるまで水及びＨＣｌ等の好適な素練り促進剤と混合することによって調製する。得られた生地を適切な大きさの金型を通して押し出し、押出粒子を形成してもよい。次いで、これらの粒子を２６０℃〜４２７℃の温度で０．１〜５時間乾燥して押出粒子を形成する。耐火性無機酸化物は実質的に純粋なアルミナを含むことが好ましい。典型的な実質的に純粋なアルミナは、米国特許第３，８５２，１９０号及び第４，０１２，３１３号ではチーグラーの米国特許第２，８９２，８５８号に記載されているチーグラー高級アルコール合成反応からの副生成物として特徴付けられている。
【００３７】
改質触媒の必須成分は、分散した白金族成分であってもよい。この白金族成分は、複合体の他の成分の１つ又は２つ以上との化学的組み合わせ中の酸化物、硫化物、ハロゲン化物、オキシハロゲン化物等の化合物として、又は元素金属として、最終触媒複合体中に存在していてもよい。この成分の実質的にすべてが元素状態で存在し、担体材料内に均一に分散できることが好ましい。この成分は、触媒的に有効な任意の量で最終触媒複合体中に存在していてもよいが、比較的少量であることが好ましい。所望の担体上に分散させることができる白金族金属のうち、好ましい金属はロジウム、パラジウム及び白金であり、白金が最も好ましい。
【００３８】
ＩＶＡ（ＩＵＰＡＣ１４）族金属成分が改質触媒の任意成分であってもよい。ＩＶＡ（ＩＵＰＡＣ１４）族金属のうち、ゲルマニウム及びスズが好ましく、スズが特に好ましい。この成分は、元素金属として、酸化物、硫化物、ハロゲン化物及びオキシ塩化物等の化合物として、又は、多孔質担体材料及び／又は触媒複合体の他の成分との物理的又は化学的組み合わせとして存在してもよい。好ましくは、ＩＶＡ（ＩＵＰＡＣ１４）族金属の実質的な部分が、元素金属の上記酸化状態で完成触媒中に存在する。
【００３９】
また、レニウムは、改質触媒の任意の金属助触媒であってもよい。上記触媒成分に加えて、他の成分を触媒に添加してもよい。例えば、鉛、インジウム、ガリウム、イリジウム、ランタン、セリウム、リン、コバルト、ニッケル、鉄及びそれらの混合物の非排他的リストから選択される変性剤金属を改質触媒に添加してもよい。
【００４０】
脱水素、脱水素環化又は水素化反応を含む本発明の態様で特に有用な改質触媒の別の任意成分は、アルカリ金属又はアルカリ土類金属成分であってもよい。より具体的には、この任意の成分を、アルカリ金属（セシウム、ルビジウム、カリウム、ナトリウム及びリチウム）の化合物及びアルカリ土類金属（カルシウム、ストロンチウム、バリウム及びマグネシウム）の化合物からなる群から選択することができる。
【００４１】
任意の好適なトランスアルキル化触媒をトランスアルキル化ゾーンで使用することができる。好ましいトランスアルキル化触媒は、任意の金属成分と組み合わせた固体酸材料を含有する。好適な固体酸材料としては、全形態及び全種類のモルデナイト、マザイト（mazzite）（ωゼオライト）、βゼオライト、ＺＳＭ−５、ＺＳＭ−１１、ＺＳＭ−１２、ＺＳＭ−２２、ＺＳＭ−２３、ＭＦＩ型ゼオライト、ＮＥＳ型ゼオライト、ＥＵ−１、ＭＡＰＯ−３６、ＭＡＰＳＯ−３１、ＳＡＰＯ−５、ＳＡＰＯ−１１、ＳＡＰＯ−４１及びシリカ−アルミナ又はそのような固体酸のイオン交換型が挙げられる。例えば、米国特許第３，８４９，３４０号には、初期のＳｉＯ２／Ａｌ２Ｏ３のモル比が３０：１未満となるように調製されたモルデナイトからＡｌ２Ｏ３を酸抽出することによって調製された、ＳｉＯ２／Ａｌ２Ｏ３のモル比が少なくとも４０：１のモルデナイト成分と、銅、銀及びジルコニウムから選択された金属成分とを含む触媒複合体について記載されている。上記及び他の既知の触媒材料と組み合わされた耐火性無機酸化物は、トランスアルキル化操作において有用であることが知られている。
【００４２】
例えば、米国特許第５，７６３，７２０号にはシリカ−アルミナについて記載れている。また、結晶性アルミノケイ酸塩がトランスアルキル化触媒として当該技術分野で用いられている。米国特許第３，８３２，４４９号にはＺＳＭ−１２について特に記載されている。米国再発行特許第２８，３４１号（米国原特許第３，３０８，０６９号）にはゼオライトβについて特に記載されている。米国特許第５，７２３，７１０号にはゼオライトβの好適な形態について記載されており、その開示内容は参照により本明細書に組み込まれる。また、ＭＦＩ型ゼオライトの調製も当該技術分野で周知である。一方法では、そのゼオライトを、アルミナ源、シリカ源、アルカリ金属源、水及びアルキルアンモニウム化合物又はその前駆体を含有する混合物を結晶化することによって調製することができる。
【００４３】
さらなる記載が米国特許第４，１５９，２８２号、第４，１６３，０１８号及び第４，２７８，５６５号にある。米国特許第４，２４１，０３６号にはゼオライトωの合成について記載されている。本発明で有用なＺＳＭ中位細孔径ゼオライトとしては、ＺＳＭ−５（米国特許第３，７０２，８８６号）、ＺＳＭ−１１（米国特許第３，７０９，９７９号）、ＺＳＭ−１２（米国特許第３，８３２，４４９号）、ＺＳＭ−２２（米国特許第４，５５６，４７７号）、ＺＳＭ−２３（米国特許第４，０７６，８４２号）が挙げられる。欧州特許第０３７８９１６Ｂｌ号にはＮＥＳ型ゼオライト及びＮＵ−８７の調製方法について記載されている。ＥＵＯ構造型ＥＵ−１ゼオライトについては、米国特許第４，５３７，７５４号に記載されている。ＭＡＰＯ−３６については米国特許第４，５６７，０２９号に記載されている。ＭＡＰＳＯ−３１については米国特許第５，２９６，２０８号に記載されており、典型的なＳＡＰＯ組成物についてはＳＡＰＯ−５、ＳＡＰＯ−１１及びＳＡＰＯ−４１を含めて米国特許第４，４４０，８７１号に記載されている。
【００４４】
トランスアルキル化触媒の製造を容易にし、強度を与えかつ製造コストを低減するために、場合に応じて耐火性結合剤または基質を使用することができる。結合剤は組成物中で均一であって、本方法で使用される条件に対して比較的耐火性を有するものでなければならない。好適な結合剤としては、アルミナ、マグネシア、ジルコニア、クロミア、チタニア、ボリア、トリア、リン酸塩、酸化亜鉛及びシリカのうちの１つ又は２つ以上の無機酸化物が挙げられる。アルミナが好ましい結合剤である。
【００４５】
また、トランスアルキル化触媒は任意の金属成分を含有していてもよい。好ましい金属成分の一つは、ニッケル、鉄、コバルト及び白金族金属を含むＶＩＩＩ（ＩＵＰＡＣ８〜１０）族金属であってもよい。白金族、すなわち、白金、パラジウム、ロジウム、ルテニウム、オスミウム及びイリジウムのうち、白金が特に好ましい場合がある。別の好ましい金属成分はレニウムであってもよく、以下、レニウムを用いて金属成分について概説する。この金属成分は、複合体の他の成分の１つ又は２つ以上との化学的組み合わせにおいて、酸化物、硫化物、ハロゲン化物又はオキシハロゲン化物等の化合物として最終触媒複合体中に存在していてもよい。レニウム金属成分を、共沈、イオン交換、共粉砕（co-mulling）又は含浸等の任意の好適な方法で触媒に組み込むことができる。好ましい触媒の調製方法では、レニウム金属の分解可能な可溶性化合物を使用して比較的均一に担体材料を含浸させる。使用し得る典型的なレニウム化合物としては、過レニウム酸アンモニウム、過レニウム酸ナトリウム、過レニウム酸カリウム、オキシ塩化レニウムカリウム（potassium rhenium oxychloride）、ヘキサクロロレニウム（ＩＶ）酸カリウム、塩化レニウム、七酸化二レニウム、過レニウム酸及び同様の化合物が挙げられる。好ましくは、その化合物は、過レニウム酸アンモニウム又は過レニウム酸であればよい、というのは、あらゆる共汚染物質（co-contaminant）種を除去するための余分なプロセスが必要となる可能性が少ないからである。
【００４６】
トランスアルキル化触媒は、場合に応じて、上記金属成分と共にさらなる金属成分を含んでいてもよく、あるいは、すべての上記金属成分の代わりにさらなる金属成分を含んでいてもよい。触媒のさらなる金属成分としては、例えば、スズ、ゲルマニウム、鉛、インジウム及びそれらの混合物が挙げられる。そのようなさらなる金属成分の触媒的に有効な量を当該技術分野で知られている任意の手段によって触媒に組み込むことができる。
【００４７】
改質／トランスアルキル化ゾーンから得られた流出物を気液分離器に導入して、高水素濃度ガス流（場合に応じて再循環してもよい）および液体炭化水素流を生成することができる。トランスアルキル化ゾーンからの流出物は、流出物流中にＣ６＋成分の少なくとも２０％の最小のキシレン含有量を有していてもよい。気液分離器は、場合に応じて、移動圧力の低下を補償するために改質／トランスアルキル化ゾーン内の反応器圧力よりも低い１７２ｋＰａ（２５ｐｓｉｇ）の圧力で運転してもよい。気液分離器からの液体炭化水素流をベンゼン塔内でさらに分留してトルエン、キシレン及びより高沸点の芳香族化合物からベンゼンを分離してもよい。ベンゼン塔から排出された塔頂留出物流は主にベンゼンを含有し、ベンゼン製品流として回収してもよく、又は、場合に応じて、主分留ゾーンの上流に位置するストリッパーに再循環して最も高価なキシレンの収率を最大にしてもよい。塔頂留出物流は、塔頂留出物流中に２００モルｐｐｍ〜２モル％のトルエンを含有する９５〜９９．６％の回収ベンゼンを含有していてもよい。ベンゼン塔は、塔頂留出物流中に９５〜９９．６％の回収ベンゼンが得られるパラメータで運転することができる。あるいは、ベンゼン塔の塔頂留出物流は、塔頂の真下すなわち塔頂留出物流からベンゼンの大部分を除去することによって高純度のベンゼン製品を生成し、軽質成分を塔頂留出物から除去することができるように構成してもよい。次いで、このベンゼン流を副（side）精留塔に送り、そこでベンゼンのより高純度な（sharper）留分を回収することができる。場合に応じて、気液分離器からの液体炭化水素流を主分留ゾーンの上流に位置するストリッパーに送ってもよく、そのようにしてトランスアルキル化ゾーン内で生成した任意の重質化合物を主分留ゾーンの底部で除去してもよい。
【００４８】
ベンゼン分留塔からの流出物は、Ｃ７＋芳香族化合物を含んでいてもよいが、別の分留塔（すなわち、トルエン塔）に送ってもよく、そこでキシレン及びより高沸点の芳香族化合物からトルエンを分離する。一側面では、トルエンを改質ゾーンに再循環させて最も高価なキシレンの収率を最大にしてもよい。別の側面では、トルエンをトランスアルキル化ゾーンに再循環して、改質ゾーンを迂回してもよい。さらに別の側面では、トルエンを回収してすべてを再循環させなくてもよく、又は、一部を回収し一部を再循環してもよい。塔頂留出物流に含有されているキシレンの量は５００〜７００モルｐｐｍであってもよい。塔底流に含有されているトルエンの量は、その底部のキシレン留分中に５００〜１０００モルｐｐｍであってもよい。キシレンの製造を犠牲にしてより多くのベンゼン及びトルエンを所望する場合には、それらを製品タンクに誘導してもよい。例えば、操作者がさらなる高オクタン価ガソリンを生成することを望む場合、ベンゼン／トルエンの正味製品流量を増加させ、それにより全体的キシレンの製造量を減少させる。このような容易に利用可能な特徴によって異なる製品リストを製造するための非常に柔軟な方法が提供される。
【００４９】
次に、トルエン塔からの流出物をキシレン塔等の最終分留ゾーンに送って、より高沸点の他の化合物からキシレンを分離してもよい。キシレン製品流を１３６℃（２７７°Ｆ）〜１４３℃（２９０°Ｆ）の沸点範囲を有する塔頂留出物流として回収してもよい。塔頂留出物流で回収されるキシレンのマスフローは、トランスアルキル化ゾーンへの流入前のキシレンのマスフローよりも多い。キシレン塔の塔頂留出物流中で回収されるキシレンは、中間留分ナフサ流をキシレン塔に直接送り、そのようにして改質及び／又はトランスアルキル化ゾーンを迂回する場合に回収されるキシレンよりも多い。さらに、１００重量ｐｐｍ〜１．５重量％のＣ９＋芳香族化合物を有する塔頂留出物流中のキシレン含有量は９９％であってもよい。
【００５０】
キシレン塔の塔底流は、Ａ１０＋化合物及び／又はＣ９／Ｃ１０芳香族化合物を含むサイドカット塔底流として回収してもよく、それらを再循環させ、改質ゾーン及び／又はトランスアルキル化ゾーンに供給してもよい。トルエン塔からの上記トルエン塔頂留出物製品をキシレン塔からのサイドカット流と合わせ、改質／トランスアルキル化ゾーンに一緒に供給してもよい。
【００５１】
別の側面では、ＬＣＯ原料を供給し、最初に水素化処理反応条件下で水素と共に脱窒及び脱硫反応ゾーンに導入して上記主分留ゾーンのための原料を得る。ＬＣＯ原料は、場合に応じて、主分留ゾーン塔底留分（すなわち、超低硫黄ディーゼルを含む上記第３の留分）からの液体再循環流と合わせてもよい。一側面では、ＬＣＯ原料を、２０４℃（４００°Ｆ）〜４８２℃（９００°Ｆ）の温度、３．５ＭＰａ（５００ｐｓｉｇ）〜１７．３ＭＰａ（２５００ｐｓｉｇ）の圧力、０．１〜１０ｈｒ−１の、水素化処理触媒又は水素化処理触媒の組み合わせを有する未処理の炭化水素系原料の液空間速度を使用するような穏やかな水素化処理／脱窒／脱硫反応条件にさらす。また、主分留塔への原料の導入前に、ＬＣＯ原料の他の水素化処理又は他の処理を使用してもよい。あるいは、ＬＣＯ原料を水素と合わせ、水素化分解プロセスへの導入前に加熱してもよく、ＬＣＯ原料は、Ｃ９＋炭化水素を含有する炭化水素流を含んでいてもよい。
【００５２】
本明細書で使用する「水素化処理」という用語は、水素含有処理ガス（treat gas）を、硫黄や窒素等のヘテロ原子の除去に対して主に活性な好適な触媒の存在下で使用するプロセスを指す。ＬＣＯ原料を処理するために使用される好適な水素化処理触媒は、任意の既知の従来の水素化処理触媒であってもよく、その例としては、高表面積担体材料、好ましくはアルミナに担持された少なくとも１つのＶＩＩＩ族金属、好ましくは鉄、コバルト及びニッケル、より好ましくはコバルト及び／又はニッケル並びに少なくとも１つのＶＩ族金属、好ましくはモリブデン及びタングステンからなる触媒が挙げられる。
【００５３】
他の好適な水素化処理触媒としてはゼオライト基材触媒及び貴金属触媒が挙げられ、その貴金属はパラジウム及び白金から選択することができる。本発明では、２種類以上の水素化処理触媒を同一の反応容器で使用してもよい。ＶＩＩＩ族金属は、通常は２〜２０重量％、好ましくは４〜１２重量％の量で存在してもよい。ＶＩ族金属は通常は１〜２５重量％、好ましくは２〜２５重量％の量で存在してもよい。典型的な水素化処理の温度は、３．５ＭＰａ（５００ｐｓｉｇ）〜１７．３ＭＰａ（２５００ｐｓｉｇ）、好ましくは３．５ＭＰａ（５００ｐｓｉｇ）〜１３．９ＭＰａ（２０００ｐｓｉｇ）の圧力下で２０４℃（４００°Ｆ）〜４８２℃（９００°Ｆ）であってもよい。
【００５４】
本発明の一側面によれば、上記脱窒及び脱硫ゾーンから得られた流出物を、水素化処理反応器に後続して水素化分解反応器が設けられている水素化分解ゾーンに導入してもよい。水素化分解ゾーンは、同一又は異なる触媒の１つ又は２つ以上の床を含んでいてもよい。一側面では、好ましい水素化分解触媒は、１つ又は２つ以上のＶＩＩＩ族又はＶＩＢ族金属水素化成分と合わせた非晶質基材又は低レベルゼオライト基材を使用してもよい。別の側面では、水素化分解触媒は、Ｎｉ−Ｍｏ及びＮｉ−Ｗを有するＹ及びβゼオライト触媒から選択してもよい。さらに別の側面では、水素化分解ゾーンは、一般に、微量のＶＩＩＩ族金属水素化成分を表面に蒸着してもよい任意の結晶性ゼオライト分解基材を含む触媒を含んでいてもよい。さらなる水素化成分は、ゼオライト基材を組み込むためにＶＩＢ族から選択してもよい。
【００５５】
ゼオライト製分解基材は当該技術分野ではモレキュラーシーブとも呼ばれ、通常、シリカ、アルミナ及び１つ又は２つ以上のナトリウム、マグネシウム、カルシウム及び希土類金属等の交換性陽イオンからなる。それらは、４〜１４オングストロームの比較的均一な直径の結晶細孔によってさらに特徴付けられる。シリカ／アルミナのモル比が３〜１２であるゼオライトを用いることが好ましい。天然に発見される好適なゼオライトとしては、例えば、モルデナイト、スティルバイト、輝沸石、フェリ沸石、ダキアルディ沸石、菱沸石、エリオン沸石及びフォージャス沸石が挙げられる。好適な合成ゼオライトとしては、例えば、合成フォージャス沸石及びモルデナイト等のＢ、Ｘ、Ｙ及びＬ結晶型が挙げられる。好ましいゼオライトは、８〜１２オングストロームの結晶孔径を有し、シリカ／アルミナのモル比が４〜６であるゼオライトである。好ましい群に属するゼオライトの主要な例は、合成Ｙモレキュラーシーブである。
【００５６】
天然に存在するゼオライトは、通常ナトリウムの形態、アルカリ土類金属の形態又はそれらの混合形態で発見される。合成ゼオライトは、多くの場合、最初にナトリウムの形態で調製される。いずれの場合も、分解（cracking）基材として使用するためには、元のゼオライトの一価金属の大部分又はすべてを、多価金属及び／又はアンモニウム塩でイオン交換した後、加熱して、ゼオライトに結合したアンモニウムイオンを分解し、それらの場所に、水素イオン及び／又は水をさらに除去することによって実際に脱陽イオン化された交換部位を残すことが好ましい。特にこの種の水素又は「脱陽イオン化された」Ｙゼオライトについては米国特許第３，１３０，００６号に記載されている。
【００５７】
多価金属−水素混合ゼオライトは、最初にアンモニウム塩でイオン交換した後、一部を多価金属塩で逆交換し、次いでか焼することによって調製してもよい。合成モルデナイトの場合等の一部の場合では、水素の形態は、アルカリ金属ゼオライトの直接の酸処理によって調製することができる。好ましい分解基材は、初期のイオン交換容量に対して金属陽イオンが少なくとも１０％、好ましくは少なくとも２０％不足している分解基材である。特に望ましくかつ安定性のあるゼオライトの種類は、イオン交換容量の少なくとも２０％が水素イオンによって満たされるものである。
【００５８】
水素化成分として本発明の好ましい水素化分解触媒で用いられる活性金属は、ＶＩＩＩ族の金属、すなわち、鉄、コバルト、ニッケル、ルテニウム、ロジウム、パラジウム、オスミウム、イリジウム及び白金であってもよい。これらの金属に加えて、それらと共に、モリブデン及びタングステン等のＶＩＢ族の金属を含む他の助触媒も用いてもよい。触媒中の水素化金属の量は大幅に変化させることができる。大まかに言えば、０．０５〜３０重量％の間の任意の量を使用してもよい。貴金属の場合、通常は０．０５〜２重量％を使用することが好ましい。水素化金属を組み込むための好ましい方法は、ゼオライト基材材料を、金属が陽イオンの形態で存在する所望の金属の好適な化合物の水溶液と接触させることである。選択した水素化金属又は複数の金属の添加後、得られた触媒粉末を濾過及び乾燥し、添加した潤滑剤や結合剤等でペレット化し、必要に応じて、触媒を活性化しかつアンモニウムイオンを分解するために、３７１℃（７００°Ｆ）〜６４８℃（１２００°Ｆ）の温度の空気中でか焼してもよい。
【００５９】
あるいは、ゼオライト成分を最初にペレット化した後、水素化成分を添加し、か焼によって活性化してもよい。希釈されていない形態で上記触媒を用いてもよく、あるいは、粉末化ゼオライト触媒を５〜９０重量％の割合でアルミナ、シリカゲル、シリカ−アルミナ共ゲル（cogel）、活性粘土等の他の比較的低活性の触媒、希釈剤又は結合剤と混合し、共ペレット化（copellet）してもよい。これらの希釈剤はそのまま用いてもよく、あるいは、添加された微量のＶＩＢ族及び／又はＶＩＩＩ族金属等の水素化金属を含んでいてもよい。
【００６０】
また、本発明の方法では、さらなる金属促進触媒を使用してもよく、金属促進触媒には、例えば、アルミノリン酸塩モレキュラーシーブ、結晶性クロモケイ酸塩（chromosilicate）及び他の結晶性ケイ酸塩が含まれる。結晶性クロモケイ酸塩については米国特許第４，３６３，７１８号により完全に記載されている。
【００６１】
水素化分解触媒と接触させるＬＣＯ原料の水素化分解は、水素の存在下で、好ましくは２３２℃（４５０°Ｆ）〜４６８℃（８７５°Ｆ）の温度、３．５ＭＰａ（５００ｐｓｉｇ）〜２０．８ＭＰａ（３０００ｐｓｉｇ）の圧力、０．１〜３０ｈｒ−ｌの液空間速度（ＬＨＳＶ）及び８４標準ｍ３／ｍ３（５００標準立法フィート／バレル）〜４２００ｍ３／ｍ３（２５，０００標準立法フィート／バレル）の水素循環量を含む水素化分解反応器条件で行ってもよい。本発明によれば、水素化分解条件は、高純度のキシレン化合物及び低硫黄ディーゼルの製造のためのＬＣＯ原料に基づいて選択してもよい。
【００６２】
水素化処理／水素化分解ゾーンは、１種類又は２種類の水素化処理触媒又は水素化分解触媒をそれぞれ含有する１つ又は２つ以上の容器又は床を含んでいてもよい。場合に応じて、液体炭化水素流を水素化処理／水素化分解ゾーンに再循環させ、そこで再循環流を水素化分解触媒に直接導入してもよく、あるいは、水素化処理触媒の床内を通過させた後、水素化分解触媒と接触させてもよい。
【００６３】
水素化分解ゾーンから得られた流出物を主分留ゾーンの上流に位置する高圧分離器に導入してもよい。高圧分離器によって、水素、硫化水素及びアンモニアを含む蒸気流及び液体炭化水素流を生成することができる。高圧分離器は、好ましくは１４９℃（３００°Ｆ）〜２８８℃（５５０°Ｆ）の温度及び１．３ＭＰａ（２００ｐｓｉｇ）〜１７．３ＭＰａ（２５００ｐｓｉｇ）の圧力で運転することができる。別の側面では、水素化分解ゾーンから得られた流出物を大気圧等の低圧力で特定の水素をストリッピングせずに運転中の塔に導入してもよい。また、精留塔によって、水素、硫化水素及びアンモニアを含む蒸気流と、炭化水素を含む液体流とを生成してもよい。
【００６４】
水素、硫化水素及びアンモニアを含む蒸気流を処理して硫化水素及びアンモニアを除去し、高水素濃度再循環ガスを生成することができる。その蒸気流をアミン洗浄装置に供給し、そこで高水素濃度ガス流からアンモニア及び硫化水素を分離した後、高水素濃度ガス流を再循環ガス圧縮機に送り、水素化分解／水素化処理ゾーン又は存在する場合は第２段階の水素圧縮機の一方に供給してもよい。
【００６５】
高圧分離器から得られた液体炭化水素流は、一部は下流の主分留ゾーンに供給するが、さらなる高圧分離器内で、通常は最初の高圧分離器よりも低い圧力でさらにフラッシュ分離して（flash）軽質ガスを除去し、次いでその軽質ガスを燃料に送ってもよい。次いで、その液体製品をストリッパー塔に送り、そこで水蒸気蒸留（steam strip）してプロパン及びブタンを除去し、そのプロパン及びブタンはストリッパーの塔頂留出物流中の液化石油ガス（ＬＰＧ）回収物に送ってもよい。得られたストリッパー塔底製品は、ガソリン、ケロシン及び蒸留沸点範囲材料を含有し、次いで主分留塔に供給する。主分留塔内のストリッパー塔底製品は、相当量の環状パラフィン及び芳香族化合物を含有する。次いで、上記プロセスと同様に、主分留塔によってストリッパー塔底製品を蒸留により１つ又は２つ以上の主留分流又は少なくとも２つ以上の留分流に分離することができる。
【００６６】
本発明の一側面では、水素構成ガスを、存在すれば水素圧縮機によって上記水素化分解／水素化処理ゾーンに供給してもよい。好適な水素構成流は、純度が９０％を超える、好ましくは９９％を超える水素、例えばＰＳＡ水素回収プロセスからの水素等を含有する任意の流である。水素圧縮機は２段階圧縮機を含んでいてもよく、そこでは、水素化分解及び／又は水素化処理ゾーンに導入する前に、水素を第１段階圧縮機に導入した後、第２段階圧縮機に導入する。水素化処理及び／又は水素化分解反応器を使用する場合は、生成した水素を再循環水素及びプロセス供給物と一緒にし、この反応器への供給物を生成してもよい。
【００６７】
水素化処理／水素化分解ゾーンの下流では、主分留ゾーンの上流に位置する高圧分離器の頂部からの高水素濃度ガスを好ましくはアミン処理して硫化水素を除去し、水で洗浄してアンモニアを除去した後、水素化分解ゾーン再循環ガス圧縮機に送ってもよく、次いで、水素化分解ゾーン再循環ガス圧縮機によって、再循環水素ガスを２つの可能な位置、すなわち、第２段階圧縮機及び／又は水素化処理／水素化分解ゾーンに送ってもよい。
【実施例】
【００６８】
以下の実施例１は本発明の方法の一側面を利用する。上述のように、本方法では、主分留ゾーンへの原料を分離して７１℃（１６０°Ｆ）〜２１６℃（４２０°Ｆ）の沸点範囲を有するナフサ流を得、ナフサ流を上記改質／トランスアルキル化ゾーンに送った。次いで、上述のように改質／トランスアルキル化ゾーンからの流出物を分離及び分留してキシレン流を得た。
【００６９】
実施例２では、実施例１で使用した同一の原料を主分留ゾーンで２つの流、すなわち、ナフサ流（７１℃（１６０°Ｆ）〜２１６℃（４２０°Ｆ）の沸点範囲）とより重質の炭化水素ディーゼル沸点範囲流（２０４℃（４００°Ｆ）を超える沸点範囲）に分離した。最初にキシレン沸点範囲材料（１３６℃（２７６°Ｆ）〜１４３℃（２９０°Ｆ）の沸点範囲）をナフサ流から分離し、次いで、残りのナフサ流を分離した後、改質／トランスアルキル化ゾーンに送る。従って、Ｃ８流を最初に最終分留塔に直接送り（すなわち、キシレン製品塔に送り）、キシレン沸点範囲材料の分離後、キシレン塔からの塔底流を改質／トランスアルキル化ゾーンに再循環させる。
【００７０】
以下の表に、実施例１及び実施例２の方法によって得られた材料収支データを示すように、本発明のこの側面の方法によって、キシレンの収率を顕著に低下させることなくキシレン純度を実質的に向上させる。また、キシレン製品含有量（すなわち、パラキシレン、オルトキシレン及びメタキシレン）に換算した実施例１の方法からのＣ８芳香族留分の純度は、エチルベンゼン及び／又は他の非キシレンＣ８芳香族化合物の含有量がより高い実施例２の方法からのＣ８芳香族留分の純度よりも向上する（例えば、Ａ８キシレン製品の純度を参照）。
【００７１】
【表１】
2010514776.tif 000003
【００７２】
図面は、本明細書に記載する方法及び処理装置の好適な態様の簡略プロセスフロー図である。上記図面は、本方法及び本装置を概略的に説明することを意図するものであり、いかなる発明も限定するものではない。
【００７３】
分解軽油を含有する液体炭化水素系原料は、ライン１からプロセスに導入してもよく、ライン４８及び５１によって供給される後述の水素再循環流と混合してもよい。得られた混合物はライン２を通して移動してもよく、ライン４６によって供給される後述の高水素濃度ガス流と合わせてもよい。このようにして得られた混合物はライン３を通して移動し、水素化処理／水素化分解ゾーン４に導入することができる。水素化処理／水素化分解ゾーン４から得られた流出物はライン５を通して移動し、分留ゾーン６に導入することができる。高水素濃度ガス流はライン９によって分留ゾーン６から排出し、アミン洗浄装置４１に導入することができる。硫化水素及びアンモニアは、ライン４２によってアミン洗浄装置４１から排出及び回収することができる。
【００７４】
硫化水素及びアンモニアの濃度が低下した高水素濃度ガス流をアミン洗浄装置４１から排出し、ライン４７を通して再循環圧縮機５７に移動することができる。ナフサを含有する液体炭化水素流はライン７によって分留ゾーン６から排出し、ライン７から分留ゾーン８に導入し、フラッシュ分離した後、ライン１０及び１１から分留ゾーン１２に導入することができる。プロパン及びブタン流は、ライン５９によって分留ゾーン１２の塔頂から排出し、ＬＰＧ回収物に送ってもよい。液体炭化水素流は、ライン１３によって分留ゾーン１２から排出し、主分留ゾーン１４に導入することができる。超低硫黄ディーゼルを含有する炭化水素流は、ライン１７を通して移動し、分留ゾーン１４から排出することができる。Ｃ５／ガソリンを含有する別の炭化水素流は、ライン１５によって分留ゾーン１４から排出してもよい。Ｃ７＋芳香族化合物を含有するさらに別の炭化水素流は、ライン１６及び６０によって分留ゾーン１４から排出し、改質／トランスアルキル化ゾーン１８に送ることができる。
【００７５】
高水素濃度ガスは、ライン３９を通して移動し、必要に応じてライン４０及び６０から改質／トランスアルキル化ゾーン１８に導入してもよい。改質／トランスアルキル化ゾーン１８のトランスアルキル化部分から得られた流出物はライン１９を通して移動し、気液分離器２０に導入することができる。高水素濃度ガス流は、ライン２１によって気液分離器２０から排出し、場合に応じて第２段階の水素圧縮機５６に導入して圧縮高水素濃度ガス流を生成してもよい。圧縮高水素濃度ガス流はライン４５によって運ばれ、ライン４６及び３から水素化分解ゾーン４に導入することができる。
【００７６】
トランスアルキル化された炭化水素を含有する液体炭化水素流をライン２２によって気液分離器２０から排出し、ベンゼンストリッパー２３に導入することができる。ベンゼン含有流をライン２４によってベンゼンストリッパー２３から排出し、場合に応じてライン１１を通して移動し、場合に応じて分留ゾーン１２に導入してもよい。Ｃ７＋芳香族化合物含有液体流をライン２５によってベンゼンストリッパー２３から排出し、トルエン塔２６に導入することができる。トルエン含有流をライン２７によってトルエン塔２６から排出し、一部をライン３０、３２、３４、４０及び６０を通して移動し、改質／トランスアルキル化ゾーン１８に導入してもよく、あるいは、一部をライン３０、３１及び３３からトランスアルキル化ゾーンに導入し、そのようにして改質ゾーンを迂回してもよい。トルエン含有流の別の部分を、ライン２９によってトルエン塔２６から排出し、回収することができる。
【００７７】
Ｃ８＋芳香族化合物含有液体流を、ライン２８によってトルエン塔２６から排出し、分留ゾーン３５に導入することができる。キシレン含有流をライン３６によって分留ゾーン３５から排出し、回収することができる。Ｃ９及びＣ１０芳香族化合物を含有するサイドカット流をライン３８によって分留ゾーン３５から排出し、ライン３８、６１、３４、４０及び６０から改質／トランスアルキル化ゾーン１８に導入することができる。別の態様では、ライン３８中のＣ９及びＣ１０芳香族化合物を含有するサイドカット流を、改質／トランスアルキル化ゾーン１８の改質部分を迂回して、ライン３８、６２及び３３を通して改質／トランスアルキル化ゾーン１８のトランスアルキル化部分に直接送ってもよい。Ｃ１０＋芳香族化合物を含有する炭化水素流をライン３７によって分留ゾーン３５から排出することができる。
【００７８】
本質的に硫化水素を含有しない高水素濃度ガス流を、ライン５３から第１段階の水素圧縮機５４に導入し、得られた圧縮高水素濃度ガスは、ライン５５を通して第２段階の水素圧縮機５６に移動した後、ライン４５及び３を通してさらに移動して水素化処理／水素化分解ゾーン４に導入する。また、得られた圧縮高水素濃度ガス流をライン５８によって再循環圧縮機５７から排出し、一部をライン４８、５１、２及び３によって運び、上記のように高水素濃度再循環ガスとして水素化処理／水素化分解ゾーン４に導入し、残部をライン４９によって運び、上述のライン４５によって供給される高水素濃度ガスと合わせ、得られた混合物をライン４６及び３を通して移動し、水素化分解ゾーン４に導入してもよい。高水素濃度ガス流をライン４８及び５０から供給し、場合に応じて、水素化処理ゾーンを迂回して水素化分解ゾーン４に導入することができる。
【００７９】
上記記載及び図面は、本発明の方法が包含する利点及びその使用によって得られる利益を明確に説明するものである。
【図１】
2010514776.tif 000004
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
（ａ）キシレン含有量が３％を超え、７１℃（１６０°Ｆ）〜２１６℃（４２０°Ｆ）の範囲で沸騰するナフサ流（１６）を得る工程と、
（ｂ）該ナフサ流の少なくとも一部を、トランスアルキル化ゾーン（１８）内でトランスアルキル化条件下で少なくともトランスアルキル化触媒と接触させて液体炭化水素系トランスアルキル化流出物（１９）及び水素を含んでなるガス流を生成する工程であって、該トランスアルキル化条件は、該トランスアルキル化流出物が実質的に非芳香族化合物共沸物を含有しないキシレンを含みかつ該トランスアルキル化触媒と接触させる前の該ナフサ流（１６）のキシレン含有量よりも高いキシレン含有量を有するように選択される工程と、
（ｃ）該トランスアルキル化ゾーン（１８）後に、キシレンを回収して少なくとも９０重量％のキシレン含有量を有するキシレン製品を得る工程と
を含んでなるキシレンの製造方法。
【請求項２】
少なくとも８０％の環状成分含有量を有するナフサ流（１６）を得、該ナフサ流（１６）が１０％〜４０％のナフテン含有量をさらに有すると共に１５％未満のパラフィン含有量を有し、かつ、該ナフサ流（１６）がＣ７、Ｃ８及びＣ９芳香族成分を含む中間留分ナフサを主に含み、該中間留分流が該ナフサ流の該Ｃ８芳香族成分を実質的にすべて含む、請求項１に記載の方法。
【請求項３】
キシレン製品（３６）が９８％を超える全キシレン含有量を有する、請求項１に記載の方法。
【手続補正２】
【補正対象書類名】明細書
【補正対象項目名】００７９
【補正方法】変更
【補正の内容】
【００７９】
上記記載及び図面は、本発明の方法が包含する利点及びその使用によって得られる利益を明確に説明するものである。
１．（ａ）キシレン含有量が３％を超え、７１℃（１６０°Ｆ）〜２１６℃（４２０°Ｆ）の範囲で沸騰するナフサ流（１６）を得る工程と、
（ｂ）該ナフサ流の少なくとも一部を、トランスアルキル化ゾーン（１８）内でトランスアルキル化条件下で少なくともトランスアルキル化触媒と接触させて液体炭化水素系トランスアルキル化流出物（１９）及び水素を含んでなるガス流を生成する工程であって、該トランスアルキル化条件は、該トランスアルキル化流出物が実質的に非芳香族化合物共沸物を含有しないキシレンを含みかつ該トランスアルキル化触媒と接触させる前の該ナフサ流（１６）のキシレン含有量よりも高いキシレン含有量を有するように選択される工程と、
（ｃ）該トランスアルキル化ゾーン（１８）後に、キシレンを回収して少なくとも９０重量％のキシレン含有量を有するキシレン製品を得る工程と
を含んでなるキシレンの製造方法；
２．少なくとも８０％の環状成分含有量を有するナフサ流（１６）を得、該ナフサ流（１６）が１０％〜４０％のナフテン含有量をさらに有すると共に１５％未満のパラフィン含有量を有し、かつ、該ナフサ流（１６）がＣ７、Ｃ８及びＣ９芳香族成分を含む中間留分ナフサを主に含み、該中間留分流が該ナフサ流の該Ｃ８芳香族成分を実質的にすべて含む、前記１に記載の方法；
３．キシレン製品（３６）が９８％を超える全キシレン含有量を有する、前記１に記載の方法；
４．トランスアルキル化ゾーン（１８）からの製品流（２２）をベンゼンストリッパー（２３）及びトルエンストリッパー（２６）に誘導してストリップされたベンゼン製品流（２４）及びストリップされたトルエン製品流（２７）を得る工程をさらに含み、ストリップされた製品流の一方又は両方の一部を該トランスアルキル化ゾーン（１８）に再循環させる、前記１に記載の方法；
５．炭化水素系供給流（１３）を主分留ゾーン（１４）に送る工程をさらに含んでなり、該主分留ゾーン（１４）からの該供給流（１３）を少なくともナフサ流（１６）に分離した後、トランスアルキル化触媒と接触させる、前記１に記載の方法；
６．主分留ゾーン（１４）内の供給流（１３）を、９１℃（１９５°Ｆ）未満で沸騰する軽質炭化水素流を主に含んでなる第１の留分（１５）と、１９３℃（３８０°Ｆ）を超える温度で沸騰する超低硫黄ディーゼル流を主に含んでなる第３の留分（１７）とに分離する工程をさらに含み、ナフサ流（１６）が第２の留分である、前記５に記載の方法；
７．ナフサ流（１６）の少なくとも一部を改質ゾーン（１８）内で改質条件下で改質触媒と接触させて水素及び芳香族化合物を含んでなる改質ゾーン流出物を生成した後、トランスアルキル化ゾーン（１８）に送る工程をさらに含んでなる、前記１に記載の方法；
８．改質条件が７００ｋＰａ（１００ｐｓｉｇ）〜３．５ＭＰａ（５００ｐｓｉｇ）の圧力、３００℃（５７２°Ｆ）〜５６５℃（１０４９°Ｆ）の温度、及び０．２〜２０ｈｒ−ｌの液空間速度を含む、前記７に記載の方法；
９．トランスアルキル化条件が、２００℃（３９２°Ｆ）〜５４０℃（１００４°Ｆ）の温度、７００ｋＰａ（１００ｐｓｉｇ）〜６ＭＰａ（８７０ｐｓｉｇ）の圧力、及び０．１〜２０ｈｒ−１の液空間速度を含む、前記１に記載の方法；
１０．主分留ゾーン（１４）の上流においてＣ９＋炭化水素（１）を含んでなる炭化水素系流を水素化分解ゾーン（４）内で水素化分解条件下で水素化分解触媒と接触させてキシレンを含んでなる水素化分解ゾーン流出物（５）を生成し、該流出物（５）の一部を該主分留ゾーン（１４）に送る工程をさらに含んでなる、前記１に記載の方法。
【国際調査報告】
2010514776.tif 000005
2010514776.tif 000006